МАССА ДЛЯ ПРОИЗВОДСТВА КИРПИЧА
MASS FOR BRICK PRODUCTION

Изобретение относится к промышленности строительных материалов и касается составов масс для производства кирпича.
Известна масса для производства кирпича, содержащая, мас.%: глину 65,0-89,0; отходы гравитационного обогащения пегматитовых руд 10,0-30,0 [1].
Задача изобретения состоит в повышении морозостойкости кирпича, полученного из массы.
Технический результат достигается тем, что масса для производства кирпича, содержащая глину, дополнительно содержит вулканический пепел при следующем соотношении компонентов, мас.%: глина 91,0-93,0; вулканический пепел 7,0-9,0.
Составы керамической массы для производства кирпича приведены в таблице.
Компоненты
Состав, мас.%
1
2
Глина
93,0
91,0
Вулканический пепел
7,0
9,0
Морозостойкость (замораживание до -18°С - оттаивание), циклы
не менее 50
не менее 50
Для приготовления массы используют качественные глины любых месторождений.
2
2
2
3
2
3
2
2
2
5
3
2
аморф.
2 кварц
Вулканический пепел - это полиминеральная порода, представленная кварцем, полевым шпатом, биотитом, цеолитом, кристаллитом, вулканическим стеклом, графитом, магнетитом, обломками полиминеральных и окремненных пород. Химический состав пепла, мас.%: SiO 71,6; TiO 0,31; AlO 14,29; FeO 2,26; MnO 0,04; CaO 1,8; MgO 0,7; KO 3,54; NaO 3,42, PO 0,08; SO 0,05; п.п.п. 2,02; SiO 4,8; SiO 10,44.
Массу для производства кирпича приготавливают следующим образом. Глину сушат, размалывают до порошкообразного состояния и смешивают с вулканическим пеплом. Влажность массы выбирают в пределах 9-13%. Из полученной массы прессуют кирпич, который обжигают при температуре 900-1100°С. Возможно нанесение на поверхность отформованного кирпича (до обжига) слоя глазурной суспензии.
Источник информации
1. А.с. №631494 СССР, С04В 33/00, 1978.